(57)【要約】【課題】外部から認識可能で偽造が困難な識別標識を有する電気化学セル用包装材を提供する。【解決手段】基材層１１、接着剤層１３、金属箔層１２、酸変性ポリオレフィン層１４、熱接着性樹脂層１５がこの順に積層された構造を有する多層フィルムで構成され、基材層１１が延伸ポリエステルフィルム１１ｂと延伸ナイロンフィルム１１ｅとを有し、延伸ポリエステルフィルム１１ｂの延伸ナイロンフィルム１１ｅ側表面に印刷層１１ｃが設けられている。【選択図】図１
2014197553.tif 000002
【特許請求の範囲】
【請求項１】
正極活物質及び正極集電体から成る正極と、負極活物質及び負極集電体から成る負極と、前記正極及び負極間に充填される電解質と、を含む電気化学セル本体を収納し、
周縁部をヒートシールすることにより前記電気化学セル本体を密封する電気化学セル用包装材であって、
少なくとも、基材層、接着剤層、金属箔層、熱接着性樹脂層がこの順に積層された構造を有する多層フィルムであり、
前記基材層が延伸ポリエステルフィルムと延伸ナイロンフィルムとを有し、
前記延伸ポリエステルフィルムと前記延伸ナイロンフィルムとの間に識別標識が含まれることを特徴とする電気化学セル用包装材。
【請求項２】
前記識別標識が、前記延伸ポリエステルフィルムの前記延伸ナイロンフィルム側表面に設けられた印刷層により構成されていることを特徴とする請求項１に記載の電気化学セル用包装材。
【請求項３】
前記識別標識が、前記延伸ポリエステルフィルムと前記延伸ナイロンフィルムとの間に介在する着色された接着層により構成されていることを特徴とする請求項１又は請求項２に記載の電気化学セル用包装材。
【請求項４】
前記延伸ポリエステルフィルムは前記延伸ナイロンフィルムと対向する面と反対側の面にマットニス層が形成されていることを特徴とする請求項１から請求項３のいずれか１項に記載の電気化学セル用包装材。
【請求項５】
前記延伸ポリエステルフィルムは前記延伸ナイロンフィルムと対向する面と反対側の面にマット処理が施され、表面が所定の表面粗さに加工されていることを特徴とする請求項１から請求項３のいずれか１項に記載の電気化学セル用包装材。
【請求項６】
前記延伸ポリエステルフィルムの平面視において、前記識別標識が部分的に形成されていることを特徴とする請求項１から請求項５のいずれか１項に記載の電気化学セル用包装材料。
【発明の詳細な説明】
【技術分野】
【０００１】
本発明は外部から認識可能で偽造が困難な識別標識を有する電気化学セル用包装材に関するものである。
【背景技術】
【０００２】
近年、特許文献１に示すように、例えば、リチウムイオン電池、リチウムポリマー電池、燃料電池等や、または、液体、固体セラミック、有機物等の誘電体を含む液体コンデンサ、固体コンデンサ、二重層コンデンサ等の電気化学セルは、多層フィルムで構成される電気化学セル用包装材が外装体として用いられている。
【０００３】
図３は従来の電気化学セル用包装材の層構成を示す断面図であり、図３に示すように、従来の電気化学セル用包装材１１０は、少なくとも基材層１１１、金属箔層１１２、熱接着性樹脂層１１５で構成され、基材層１１１と金属箔層１１２とは接着剤層１１３を介して接着され、熱接着性樹脂層１１５と金属箔層１１２とは酸変性ポリオレフィン層１１４を介して接着されている。
【０００４】
また、図４（ａ）は従来のエンボスタイプの外装体を用いたリチウムイオン電池の分解斜視図であり、図４（ｂ）は従来のエンボスタイプの外装体を用いたリチウムイオン電池の斜視図である。図４（ａ）、図４（ｂ）に示すように、冷間プレス成形工程において、リチウムイオン電池１２１は図３で示した電気化学セル用包装材１１０を冷間プレス加工して形成された凹部を有するトレイ１２０ａ内部にリチウムイオン電池本体１２２を収納し、シート１２０ｂでトレイ１２０ａの開口部を閉蓋し、シール工程において、トレイ１２０ａとシート１２０ｂの熱接着性樹脂層１１５同士を重ね合わせ、その周縁をヒートシールして作製される。
【０００５】
このように作製されたリチウムイオン電池１２１は電池製造の最終工程において、外装体１２０表面に商品情報等が記載されたラベルが貼り付けられたり、ラベルの代わりに、外装体１２０表面に直接インクジェットで商品情報等が印字される。
【０００６】
しかし、正規の製造元とは異なる偽造されたリチウムイオン電池又は電気化学セル用包装材に正規の製造元と同一の識別標識が付された場合、正規品と偽造品の判別を行うことが困難となっていた。
【先行技術文献】
【特許文献】
【０００７】
【特許文献１】特開２００７−２７３３９８号公報
【発明の概要】
【発明が解決しようとする課題】
【０００８】
従来、この問題を解決するために、識別標識にホログラムラベルを用いて正規品と偽造品の判別を行なう方法が提案されていた。しかし、ホログラムラベルは製品のコストアップにつながるとともに、ホログラムラベルが偽造されてしまうおそれがあった。
【０００９】
そこで、本発明は上記問題点に鑑み、外部から認識可能で偽造が困難な識別標識を有する電気化学セル用包装材を提供することを目的とする。
【課題を解決するための手段】
【００１０】
上記目的を達成するために本発明は、電気化学セル用包装材であって、正極活物質及び正極集電体から成る正極と、負極活物質及び負極集電体から成る負極と、正極及び負極間に充填される電解質と、を含む電気化学セル本体を収納し、周縁部をヒートシールすることにより電気化学セル本体を密封する電気化学セル用包装材であって、少なくとも、基材層、接着剤層、金属箔層、熱接着性樹脂層がこの順に積層された構造を有する多層フィルムであり、基材層が延伸ポリエステルフィルムと延伸ナイロンフィルムとを有し、延伸ポリエステルフィルムと延伸ナイロンフィルムとの間に識別標識が含まれることを特徴とする。
【００１１】
この構成によると、識別標識が延伸ポリエステルフィルムにより保護され、電気化学セル用包装材外部から印刷層を偽造又は加工することができない。また、識別標識を延伸ポリエステルフィルムと延伸ナイロンフィルムとの間に形成することにより、延伸ナイロンフィルム層と金属箔層との接着強度が低下しない。このため、電気化学セル用包装材をプレス成形等する場合において、基材層と金属箔層間が剥離して浮きや皺が発生することを防止することができる。また、延伸ポリエステルフィルムを最外層に形成することにより、電解液や溶剤が電気化学セル用包装材表面に付着した場合でも、延伸ポリエステルフィルムが延伸ナイロンフィルムを保護して、電気化学セル用包装材の傷付きや白化を防ぐことができる。
【００１２】
本発明の第２の構成は、上記第１の構成の電気化学セル用包装材において、識別標識が、延伸ポリエステルフィルムの延伸ナイロンフィルム側表面に設けられた印刷層により構成されていることを特徴とする
【００１３】
この構成によると、延伸ポリエステルフィルム表面に識別標識を印刷して、延伸ポリエステルフィルムと延伸ナイロンフィルムとを貼り合わせることにより、延伸ポリエステルフィルムと延伸ナイロンフィルムとの間に識別標識を容易に形成することができる。また、印刷により複雑な意匠を延伸ポリエステルフィルム表面に形成することが可能となり、偽造し難い識別標識を形成することができる。
【００１４】
本発明の第３の構成は、上記第１の構成の電気化学セル用包装材において、識別標識が、延伸ポリエステルフィルムと延伸ナイロンフィルムとの間に介在する着色された接着層により構成されていることを特徴とする。
【００１５】
この構成によると、延伸ポリエステルフィルムと延伸ナイロンフィルムとの間に着色された層を形成することができ、着色された色により電気化学セル用包装材を識別することができる。このため、電気化学セル用包装材に偽造の識別標識となるラベルが貼り付けられたり、印字が付された場合でも、電気化学セル用包装材の外観から認識できる色の相違により製品の真偽の判別を容易に行うことができる。
【００１６】
本発明の第４の構成は、上記第１の構成の電気化学セル用包装材において、延伸ポリエステルフィルムは延伸ナイロンフィルムと対向する面と反対側の面にマットニス層が形成されていることを特徴とする。
【００１７】
この構成によると、延伸ポリエステルフィルム表面にマットニス層を形成することにより、基材層表面に艶消し効果を発揮させることできる。これにより、延伸ポリエステルフィルムのもう一方の面に形成された識別標識と併せて、基材層全体で意匠を形成することができる。また、マットニス層により基材層表面の滑り性が増し、エンボス成形工程における成型不良を減らすことができる。このとき、マットニスに添加する滑剤の添加量を調整することにより、滑り性を調整することができ、マット材の粒径及び添加量を調整することにより、艶消し効果を調整することができる。
【００１８】
本発明の第５の構成は、上記第１の構成の電気化学セル用包装材において、前記延伸ポリエステルフィルムは前記延伸ナイロンフィルムと対向する面と反対側の面にマット処理が施され、表面が所定の表面粗さに加工されていることを特徴とする。
【００１９】
この構成によると、延伸ポリエステルフィルム表面を所定の表面粗さに加工してマット処理を施すことにより、基材層表面に艶消し効果を発揮させることできる。これにより、延伸ポリエステルフィルムのもう一方の面に形成された識別標識と併せて、基材層全体で意匠を形成することができる。また、表面を加工してマット処理を施されたマットフィルムは、プレス成形時に基材層表面が磨耗または押圧されて艶消し効果が低下し難い。また、電気化学セルの溶剤が付着した場合でも、艶消し効果が低下し難い。
【００２０】
本発明の第６の構成は、上記第１の構成の電気化学セル用包装材において、前記延伸ポリエステルフィルムの平面視において、前記識別標識が部分的に形成されていることを特徴とする。
【００２１】
この構成によると、偽造困難で複雑な識別標識を形成することができる。
【図面の簡単な説明】
【００２２】
【図１】は、本発明の電気化学セル用包装材の層構成を示す断面図である。
【図２】は、本発明の電気化学セル用包装材の変形例の層構成を示す断面図である。
【図３】は、従来の電気化学セル用包装材の層構成を示す断面図である。
【図４（ａ）】は、従来のエンボスタイプの外装体を用いたリチウムイオン電池の分解斜視図である。
【図４（ｂ）】は、従来のエンボスタイプの外装体を用いたリチウムイオン電池の斜視図である。
【発明を実施するための形態】
【００２３】
本発明は、外部から認識可能で偽造が困難な識別標識を有し、成形後のシール工程にかかる熱により層間剥離して浮きや皺が発生することのない電気化学セル用包装材であって、以下に図を利用してさらに詳細に説明する。なお、従来例の図３〜図４と共通する部分は説明を省略する。
【００２４】
図１は本発明の電気化学セル用包装材の層構成を示す断面図であり、図１に示すように、本発明の電気化学セル用包装材１０は最外層に基材層１１、最内層に熱接着性樹脂層１５、その間に金属箔層１２が配されたものであり、熱接着性樹脂層１５と金属箔層１２は酸変性ポリオレフィン層１４を介して接着している。また、基材層１１と金属箔層１２とは接着剤層１３を介して接着している。このとき、金属箔層１２の酸変性ポリオレフィン層１４側表面には化成処理層１２ａが設けられている。また、基材層１１はマットニス層１１ａ、延伸ポリエステルフィルム１１ｂ、印刷層１１ｃ、接着層１１ｄ、延伸ナイロンフィルム１１ｅとで構成されている。なお、本発明の電気化学セル用包装材１０は上記各層を含むとともに各層間に異なる層を介在させた場合も本発明の技術範囲に含むものとする。
【００２５】
ここで、印刷層１１ｃ及びマットニス層１１ａはインキ材又はマットニス材を延伸ポリエステルフィルム１１ｂの両面にそれぞれ印刷塗布して形成される。この構成により、電気化学セル用包装材１０を基材層１１側から見た場合、印刷層１１ｃがマットニス層１１ａによりマット調に装飾されて視認される。また、マットニス層１１ａにより基材層１１表面の滑り性が増し、エンボス成形工程における成型不良を減らすことができる。なお、マットニス材に含有される滑剤の添加量を調整することにより、基材層１１表面の滑り性を調整することができ、マットニス材に含有されるマット剤の粒径や添加量を調整することにより、マットニス層１１ａのマット感（艶消し効果）を調整することができる。
【００２６】
また、印刷層１１ｃが延伸ポリエステルフィルム１１ｂの延伸ナイロンフィルム１１ｅ側表面に形成されているため、印刷層１１ｃは延伸ポリエステルフィルム１１ｂにより外部から保護され、電気化学セル用包装材１０外部から印刷層１１ｃを偽造又は書き換えることができない。また、電気化学セル用包装材１０表面が磨耗しても、印刷層１１ｃは磨耗しない。また、印刷層１１ｃが延伸ポリエステルフィルム１１ｂと延伸ナイロンフィルム１１ｅとの間に形成されるため、延伸ナイロンフィルム１１ｅと金属箔層１２との接着強度が低下することはない。このため、電気化学セル用包装材１０をプレス成形する際、基材層１１と金属箔層１２とが剥離して浮きや皺が発生するのを防ぐことができる。また、延伸ポリエステルフィルム１１ｂを最外層に形成することにより、電解液や溶剤が電気化学セル用包装材１０表面に付着した場合でも、延伸ポリエステルフィルム１１ｂが延伸ナイロンフィルム１１ｅを保護して、電気化学セル用包装材１０の傷付きや白化を防ぐことができる。
【００２７】
また、延伸ポリエステルフィルム１１ｂの平面視において、印刷層１１を全体に形成すれば、電気化学セル用包装材１０全体が着色され、印刷層１１を部分的に形成すれば、印刷層１１に偽造困難な識別標識又は意匠を付すことができる。なお、印刷層１１ｃはグラビア印刷、シルクスクリーン印刷、オフセット印刷等の従来公知の印刷方法によりインキ材を用いて形成することができる。
【００２８】
ここで、延伸ポリエステルフィルム１１ｂのフィルム表面が予め所定の表面粗さを有する延伸ポリエステルフィルムを用いることにより、マットニス層１１ａを形成しなくても基材層１１表面をマット調に装飾することができる。このとき、マットニス層１１ａと比較して、プレス成形時の磨耗または押圧によりマット感（艶消し効果）が低下し難い。また、電気化学セルの溶剤が付着した場合でも、マット感（艶消し効果）が低下し難い。
【００２９】
次に、図１に示した本発明に係る電気化学セル用包装材１０を構成する各層について具体的に説明する。
【００３０】
マットニス層１１ａは、例えばセルローズ系、ポリアミド系、塩酢ビ系、変性ポリオレフィン系、ゴム系、アクリル系、ウレタン系などのオレフィン系、あるいはアルキッド系合成樹脂に、シリカ系、カオリン系などの無機材料系のマット剤を適量添加したマットニスを用いることができる。或いは前記オレフィン系、あるいはアルキッド系合成樹脂に、シリカ系、カオリン系などの無機材料系のマット剤とワックスとを適量添加したマットニスを用いることができる。なお、前記マットニス層を形成する方法は、特に限定されることはなく、例えば、オフセット印刷方式、グラビア印刷方式、フレキソ印刷方式、シルクスクリーン印刷方式、ロールコーティング方式、リバースコーティング方式などを適宜使用することができる。
【００３１】
延伸ポリエステルフィルム１１ｂは、プレス加工に耐え得る展延性を有するポリエステル樹脂を用いることができ、具体的なポリエステル樹脂としては、ポリエチレンテレフタレート、ポリブチレンテレフタレート、ポリエチレンナフタレート、ポリブチレンナフタレート、共重合ポリエステル、ポリカーボネート等が挙げられる。
【００３２】
印刷層１１ｃに用いられるインキ材は、一般的なインキ同様に、バインダー、及び顔料や染料等の着色剤、これに適宜加える各種添加剤により構成することができる。着色剤として、有彩色着色顔料または無機系の着色顔料を使用することができ、有彩色着色顔料としては、例えば、アゾ系顔料、フタロシアニン系顔料、縮合多環系顔料などがあり、アゾ系顔料としてはウッチングレッド、カーミン６Ｃ等の溶性顔料、モノアゾイエロー、ジスアゾイエロー、ピラゾロンオレンジ、レッド、パーマネントレッド等の不溶性アゾ顔料、フタロシアニン系顔料としては銅フタロシアニン顔料、無金属フタロシアニン顔料として青、緑系顔料、縮合多環系顔料としてはジオキサジンバイオレット、キナクリドンバイオレット等を挙げることができ、また、無機系の着色顔料としては、例えば、例えば酸化チタンやカーボンブラックなどを用いることができる。
【００３３】
接着層１１ｄは、接着剤又はポリオレフィン樹脂を用いることができ、接着剤の具体例として、ポリ酢酸ビニル系接着剤、アクリル酸のエチル、ブチル、２−エチルヘキシルエステル等のホモポリマー、或いは、これらとメタクリル酸メチル、アクリロニトリル、スチレン等との共重合体等からなるポリアクリル酸エステル系接着剤、シアノアクリレート系接着剤、エチレンと酢酸ビニル、アクリル酸エチル、アクリル酸、メタクリル酸等のモノマーとの共重合体等からなるエチレン共重合体系接着剤、セルロース系接着剤、ポリエステル系接着剤、ポリアミド系接着剤、ポリイミド系接着剤、尿素樹脂またはメラミン樹脂等からなるアミノ樹脂系接着剤、フェノール樹脂系接着剤、エポキシ系接着剤、ポリウレタン系接着剤、反応型（メタ）アクリル系接着剤、クロロプレンゴム、ニトリルゴム、スチレン−ブタジエンゴム等からなるゴム系接着剤、シリコーン系接着剤、アルカリ金属シリケート、低融点ガラス等からなる無機系接着剤等が挙げられる。また、ポリオレフィン樹脂は溶融した状態で延伸ポリエステルフィルム１１ｂと延伸ナイロンフィルム１１ｅとの間に押し出すことにより、両フィルムを接着することができ、ポリオレフィン樹脂の具体例として、ポリエチレン、ポリプロピレン等の熱接着性樹脂が挙げられる。
【００３４】
延伸ナイロンフィルム１１ｅは、ポリアミド樹脂、すなわち、ナイロン６、ナイロン６，６、ナイロン６とナイロン６，６との共重合体、ナイロン６，１０、ポリメタキシリレンアジパミド（ＭＸＤ６）等が挙げられる。
【００３５】
接着剤層１３はドライラミネート法により延伸ナイロンフィルム１１ｅと金属箔層１３とを接着する層であり、上述した接着層１１ｄと同じ接着剤を用いることができる。
【００３６】
次に金属箔層１２について説明する。金属箔層１２は、外部からリチウムイオン電池の内部に水蒸気が浸入することを防止するための層で、金属箔層単体のピンホール、及び加工適性（パウチ化、冷間プレス成形性）を安定化し、かつ耐ピンホール性をもたせるために厚さ１５μｍ以上のアルミニウム、ニッケルなどの金属、又は、無機化合物、例えば、酸化珪素、アルミナ等を蒸着したフィルムなども挙げられるが、金属箔層１２を構成する金属箔として好ましくは厚さが２０〜１００μｍのアルミニウムとする。
【００３７】
また、ピンホールの発生を改善し、リチウムイオン電池の外装体のタイプをエンボスタイプとする場合、冷間プレス成形におけるクラックなどの発生のないものとするために、金属箔層１２として用いるアルミニウムの材質を、鉄含有量が０．３〜９．０重量％、好ましくは０．７〜２．０重量％とすることが望ましい。
【００３８】
これによって、鉄を含有していないアルミニウムと比較して、アルミニウムの展延性がよく、外装体として折り曲げによるピンホールの発生が少なくなり、包装材を冷間プレス成形する時に側壁を容易に形成することができる。なお、鉄含有量が、０．３重量％未満の場合は、ピンホールの発生の防止、冷間プレス成形性の改善等の効果が認められず、アルミニウムの鉄含有量が９．０重量％を超える場合は、アルミニウムとしての柔軟性が阻害され、包装材として製袋性が悪くなる。
【００３９】
また、冷間圧延で製造されるアルミニウムは焼きなまし（いわゆる焼鈍処理）条件でその柔軟性・腰の強さ・硬さが変化するが、本発明において用いるアルミニウムは焼きなましをしていない硬質処理品より、多少または完全に焼きなまし処理をした軟質傾向にあるアルミニウムがよい。
【００４０】
すなわち焼きなましの条件は、加工適性（パウチ化、冷間プレス成形）に合わせ適宜選定すればよい。たとえば、冷間プレス成形時のしわやピンホールを防止するためには、成形の程度に応じて焼きなましされた軟質アルミニウムを用いることができる。
【００４１】
また、金属箔層１２であるアルミニウムの表、裏面に化成処理を施し化成処理層１２ａを形成すことによって、接着剤との接着強度を向上させることができる。
【００４２】
次にこの化成処理層１２ａについて説明する。図１に示すように、化成処理層１２ａは少なくとも金属箔層１２の熱接着性樹脂層１５側の面に形成するものである。化成処理層１２ａは酸変性ポリオレフィン層１４と金属箔層１２とを安定的に接着し、金属箔層１２と熱接着性樹脂層１５のデラミネーションを防止することができる。また、化成処理層１２ａは金属箔層１２の腐食を防止する働きも有る。
【００４３】
具体的には、リン酸塩、クロム酸塩、フッ化物、トリアジンチオール化合物等の耐酸性皮膜を形成することによってエンボス成形時の金属箔層１２と熱接着性樹脂層１５との間のデラミネーション防止と、リチウムイオン電池の電解質と水分とによる反応で生成するフッ化水素により、アルミニウム表面の溶解、腐食、特にアルミニウムの表面に存在する酸化アルミが溶解、腐食することを防止し、かつ、アルミニウム表面の接着性を向上させることができる。
【００４４】
化成処理層１２ａは、クロム酸クロメート処理、リン酸クロメート処理、塗布型クロメート処理等のクロム系化成処理、あるいは、ジルコニウム、チタン、リン酸亜鉛等の非クロム系（塗布型）化成処理等により金属箔層１２面に形成されるものであるが、フッ素系樹脂と強固に接着するという点、また、連続処理が可能であると共に水洗工程が不要で処理コストを安価にすることができるという点などから塗布型化成処理、特にアミノ化フェノール重合体、３価クロム化合物、リン化合物、を含有する処理液で処理するのが最も好ましい。
【００４５】
次に熱接着性樹脂層１５について説明する。最内層の熱接着性樹脂層１５は、リチウム電池本体１２２の金属端子を外側に突出した状態で挟持して熱接着する。このとき、熱接着性樹脂層１５と金属端子との間に金属接着性を有する金属端子密封用接着性フィルムを介在させるか否かで熱接着性樹脂層１５を構成するプロピレンの種類が異なる。金属端子密封用接着性フィルムを介在させる場合には、プロピレン系樹脂の単体ないし混合物などからなるフィルムを用いればよいが、金属端子密封用接着性フィルムを介在させない場合、不飽和カルボン酸でグラフト変性した酸変性オレフィン樹脂からなるフィルムを用いる必要がある。
【００４６】
なお、熱接着性樹脂層１５としてはポリプロピレンが好適に用いられるが、線状低密度ポリエチレン、中密度ポリエチレンの単層または多層、または、線状低密度ポリエチレン、中密度ポリエチレンのブレンド樹脂からなる単層または多層からなるフィルムも使用できる。また、ポリプロピレンには、ランダムプロピレン、ホモプロピレン、ブロックプロピレン等各タイプに分けることができる。
【００４７】
また、上記各タイプのポリプロピレン、すなわち、ランダムポリプロピレン、ホモポリプロピレン、ブロックポリプロピレンには、低結晶性のエチレンーブテン共重合体、低結晶性のプロピレンーブテン共重合体、エチレンとブテンとプロピレンの３成分共重合体からなるターポリマー、シリカ、ゼオライト、アクリル樹脂ビーズ等のアンチブロッキング剤（ＡＢ剤）、脂肪酸アマイド系のスリップ剤等を添加してもよい。
【００４８】
また、本発明に係る熱接着性樹脂層１５は上記各タイプのポリプロピレン層を適時組み合わせて多層化してもよい。
【００４９】
次に酸変性ポリオレフィン層１４について説明する。酸変性ポリオレフィン層１４は金属箔層１２と熱接着性樹脂層１５とを接着するために設ける層であり、熱接着性樹脂層１５に用いる樹脂種により適宜選択して用いる必要があるが、酸変性ポリオレフィン樹脂を用いることができ、不飽和カルボン酸でグラフト変性したポリオレフィン樹脂、エチレンないしプロピレンとアクリル酸、または、メタクリル酸との共重合体、あるいは、金属架橋ポリオレフィン樹脂等であり、必要に応じてブテン成分、エチレン−プロピレン−ブテン共重合体、非晶質のエチレン−プロピレン共重合体、プロピレン−α−オレフィン共重合体等を５％以上添加してもよいものである。
【００５０】
また、酸変性ポリオレフィン層１４は酸変性ポリプロピレンを用いることで、いっそう耐内容物性、接着強度に優れた電気化学セル用包装材１０を提供することができる。
【００５１】
酸変性ポリプロピレンを用いる場合、
（１）ビガット軟化点１１５℃以上、融点１５０℃以上のホモタイプ、
（２）ビガット軟化点１０５℃以上、融点１３０℃以上のエチレンープロピレンとの共重合体（ランダム共重合タイプ）
（３）融点１１０℃以上である不飽和カルボン酸を用い酸変性重合した単体又はブレンド物等を用いることができる。
【００５２】
次に、上記実施形態の変形例について説明する。図２は電気化学セル用包装材の変形例を示す断面図であり、上記実施形態と同一部分については同一符号を付して説明を省略する。図２に示すように、印刷層１１ｃの代わりに接着層１１ｄに酸化チタンなどの着色顔料が含有された着色された接着層１１ｄを用いて、識別標識を形成してもよい。この構成によると、酸化チタンにより接着層１１ｄは白色に着色され、電気化学セル用包装材１０は透過性を有する基材層１１側から見て白色に識別される。このため、電気化学セル用包装材１０の基材層１１表面に偽造された識別標識となるラベルが貼り付けられたり、印字が付された場合でも、電気化学セル用包装材１０の外観から認識できる色の相違により製品の真偽の判別を容易に行うことができる。
【００５３】
また、接着層１１ｄは酸化チタンなどの着色顔料が固形分で含有率５重量％以上３０重量％以下、好ましくは１０重量％以上２５重量％以下添加された接着剤で構成されることが好ましい。なお、着色剤の添加量が５重量％を下回る場合、着色される色が薄くなり識別し難くい。また、着色剤の添加量が３０重量％を上回る場合、接着強度が弱くなり好ましくない。また、着色剤の添加量を調整することにより、着色される色の濃淡を表出することができる。これにより、色の濃淡で電気化学セル用包装材１０を識別することもできる。なお、接着剤は接着層１１ｄの具体例として上記列挙した接着剤を用いることができる。さらに、着色顔料を樹脂ブレンドしたポリエチレンなどのポリオレフィン樹脂を溶融状態で押し出して延伸ポリエステルフィルム１１ｂと延伸ナイロンフィルム１１ｅとを積層した実施形態についても本発明の技術範囲に含まれる。
【００５４】
なお、着色顔料としては、有彩色着色顔料または無機系の着色顔料を使用することができ、有彩色着色顔料としては、例えば、アゾ系顔料、フタロシアニン系顔料、縮合多環系顔料などがあり、アゾ系顔料としてはウッチングレッド、カーミン６Ｃ等の溶性顔料、モノアゾイエロー、ジスアゾイエロー、ピラゾロンオレンジ、レッド、パーマネントレッド等の不溶性アゾ顔料、フタロシアニン系顔料としては銅フタロシアニン顔料、無金属フタロシアニン顔料として青、緑系顔料、縮合多環系顔料としてはジオキサジンバイオレット、キナクリドンバイオレット等を挙げることができ、また、無機系の着色顔料としては、例えば、例えば酸化チタンやカーボンブラックなどを用いることができる。
【００５５】
また、酸化チタンなどの着色顔料の他にパール顔料又は蛍光顔料により接着層１１ｄを着色することも可能である。パール顔料としては、古典的には真珠粉や貝殻の内側部分の粉等を使用したが、現在では、微細なフレーク（薄片）の外側を、金属酸化物もしくは金属酸化物の混合物により被覆したものを使用する。微細なフレークとしては、雲母、タルク、カオリン、オキシ塩化ビスマス、あるいは、ガラスフレーク、ＳｉＯ2フレーク、もしくは合成セラミックのフレーク等があり、これらの微細なフレークの外側を被覆する金属酸化物の例としては、ＴｉＯ2、Ｆｅ2Ｏ3、ＳｎＯ2、Ｃｒ2Ｏ3、ＺｎＯがある。これらの組合せの中でも、雲母、ガラスフレーク、もしくはＳｉＯ2フレークを、ＴｉＯ2被覆および／またはＦｅ2Ｏ3被覆されたものが好ましい。また、蛍光顔料としては、蛍光体すなわち広義におけるルミネッセンスを発する物質であって、無機蛍光顔料と有機蛍光顔料の双方を含み、無機蛍光顔料としては、Ｃａ、Ｂａ、Ｍｇ、Ｚｎ、Ｃｄなどの酸化物、硫化物、ケイ酸塩、リン酸塩、タングステン酸塩などの結晶を主成分とし、Ｍｎ、Ｚｎ、Ａｇ、Ｃｕ、Ｓｂ、Ｐｂなどの金属元素もしくはランタノイド類などの希土類元素を活性剤として添加して焼成して得られる顔料が用いられ得る。好ましい蛍光体としてＺｎＯ：Ｚｎ、Ｂｒ5（ＰＯ4）3Ｃｌ：Ｅｕ、Ｚｎ2ＧｅＯ4：Ｍｎ、Ｙ2Ｏ3：Ｅｕ、Ｙ（Ｐ、Ｖ）Ｏ4：Ｅｕ、Ｙ2Ｏ2Ｓｉ：Ｅｕ、Ｚｎ2ＧｅＯ4：Ｍｎ等を例示でき、有機蛍光顔料としては、ジアミノスチルベンジスルホン酸誘導体、イミダゾール誘導体、クマリン誘導体、トリアゾール、カルバゾール、ピリジン、ナフタル酸、イミダゾロン等の誘導体、フルオレセイン、エオシン等の色素、アントラセン等ベンゼン環を持つ化合物などが用いられることができる。
【００５６】
なお、本発明は上述した各実施形態に限定されるものではなく、種々の変更が可能であり、異なる実施形態にそれぞれ開示された技術的手段を適宜組み合わせて得られる実施形態についても本発明の技術的範囲に含まれる。例えば、マットニス層１１ａ、印刷層１１ｃ、着色した接着層１１ｄを全て組み合わせて識別標識を形成することも可能であり、マットニス層１１ａを設けず、印刷層１１ｃ又は着色した接着層１１ｄのみで識別標識を形成することもできる。
【００５７】
また、本実施形態では、金属箔層１２と熱接着性樹脂層１５との間に酸変性ポリオレフィン層１４を設けたが、酸変性ポリオレフィン層１４を設けない実施形態についても本発明の技術範囲に含まれる。具体的には、金属箔層１２と熱接着性樹脂層１５との間に酸変性ポリオレフィン樹脂以外の接着剤層を介在させて積層したもの、熱接着性樹脂層１５に酸変性ポリオレフィン樹脂を用いたもの、化成処理された金属箔層１２と熱接着性樹脂層１５とを熱ラミネートして積層したもの等、を例示することができる。
【符号の説明】
【００５８】
１０、１１０                      電気化学セル用包装材
１１、１１１                      基材層
１１ａ                            マットニス層
１１ｂ                            延伸ポリエステルフィルム
１１ｃ                            印刷層
１１ｄ                            接着層
１１ｅ                            延伸ナイロンフィルム
１２、１１２                      金属箔層
１２ａ、１１２ａ                  化成処理層
１３，１１３                      接着剤層
１４、１１４                      酸変性ポリオレフィン層
１５、１１５                      熱接着性樹脂層
１２０                      外装体
１２０ａ                    トレイ
１２０ｂ                    シート
１２１                      リチウムイオン電池
１２２                      リチウムイオン電池本体
【図１】
2014197553.tif 000003
【図２】
2014197553.tif 000004
【図３】
2014197553.tif 000005
【図４（ａ）】
2014197553.tif 000006
【図４（ｂ）】
2014197553.tif 000007
【手続補正書】
【提出日】平成26年6月27日(2014.6.27)
【手続補正１】
【補正対象書類名】特許請求の範囲
【補正対象項目名】全文
【補正方法】変更
【補正の内容】
【特許請求の範囲】
【請求項１】
正極活物質及び正極集電体から成る正極と、負極活物質及び負極集電体から成る負極と、前記正極及び負極間に充填される電解質と、を含む電気化学セル本体を収納し、
周縁部をヒートシールすることにより前記電気化学セル本体を密封する電気化学セル用包装材であって、
少なくとも、基材層、接着剤層、金属箔層、熱接着性樹脂層がこの順に積層された構造を有する多層フィルムであり、
前記基材層が延伸ポリエステルフィルムと延伸ナイロンフィルムとを有し、
前記延伸ポリエステルフィルムと前記延伸ナイロンフィルムとの間に識別標識が含まれ、
前記識別標識が、前記延伸ポリエステルフィルムと前記延伸ナイロンフィルムとの間に介在する着色顔料が固形分で含有率５重量％以上３０重量％以下添加された接着剤から成る接着層により構成され、
前記接着剤がポリ酢酸ビニル系接着剤、ポリアクリル酸エステル系接着剤、シアノアクリレート系接着剤、エチレン共重合体系接着剤、セルロース系接着剤、ポリエステル系接着剤、ポリアミド系接着剤、ポリイミド系接着剤、アミノ樹脂系接着剤、フェノール樹脂系接着剤、エポキシ系接着剤、ポリウレタン系接着剤、反応型（メタ）アクリル系接着剤、シリコーン系接着剤、無機系接着剤のいずれかであることを特徴とする請求項１又は請求項２に記載の電気化学セル用包装材。
【請求項２】
前記延伸ポリエステルフィルムが前記延伸ナイロンフィルムより外面側に配され、
前記延伸ポリエステルフィルムは前記延伸ナイロンフィルムと対向する面と反対側の面にマットニス層が形成されていることを特徴とする請求項１に記載の電気化学セル用包装材。
【請求項３】
前記延伸ポリエステルフィルムが前記延伸ナイロンフィルムより外面側に配され、
前記延伸ポリエステルフィルムは前記延伸ナイロンフィルムと対向する面と反対側の面にマット処理が施され、表面が所定の表面粗さに加工されていることを特徴とする請求項１又は請求項２に記載の電気化学セル用包装材。